(57)【要約】【課題】耐熱性に優れた半導体封止材を形成し得る樹脂組成物および、かかる樹脂組成物の硬化物により半導体素子を封止してなる信頼性に優れた半導体装置を提供すること。【解決手段】本発明の樹脂組成物は、下記一般式（１）で表されるマレイミド化合物と、下記一般式（２）で表されるナジイミド化合物と、アミン化合物と、硬化触媒とを含有する。また、エポキシ樹脂を含有することが好ましい。さらに、硬化触媒は、ラジカル発生剤およびイミダゾール化合物のうちの少なくとも１種を含むことが好ましい。2015147850.tif 0000322015147850.tif 000033【選択図】なし【特許請求の範囲】
【請求項１】
下記一般式（１）で表されるマレイミド化合物と、下記一般式（２）で表されるナジイミド化合物と、アミン化合物と、硬化触媒とを含有することを特徴とする樹脂組成物。
【化１】
2015147850.tif 000025
［一般式（１）中、各Ｘ１は、それぞれ独立して、炭素数１〜１０のアルキレン基、下記一般式（３）で表される基、式「−ＳＯ２−」もしくは「−ＣＯ−」で表される基、酸素原子、または単結合である。Ｒ１およびＲ２は、それぞれ独立に、炭素数１〜６の炭化水素基である。各ａは、独立して、０〜４の整数、ｂは、０〜３の整数である。ｎ１は、０以上の整数である。］
【化２】
2015147850.tif 000026
［一般式（３）中、Ｙ１は、芳香族環を有する炭素数６〜３０の炭化水素基であり、ｎ２は０以上の整数である。］
【化３】
2015147850.tif 000027
［一般式（２）中、Ｘ６は、炭素数１〜１０のアルキレン基、炭素数４〜８のシクロアルキレン基、炭素数６〜１８の二価の芳香族基、一般式「−Ａ１−Ｃ6Ｈ4−（Ａ１）m−（ただし、ｍは０または１の整数を示し、各Ａ１は、それぞれ独立に、炭素数１〜１０のアルキレン基、炭素数４〜８のシクロアルキレン基である。）」で表される基、または一般式「−Ｃ6Ｈ4−Ａ２−Ｃ6Ｈ4−（ここでＡ２は「−ＣＨ2−」、「−Ｃ（ＣＨ3）2−」、「−ＣＯ−」、「−Ｏ−」、「−Ｓ−」または「−ＳＯ2−」で表される基である。）」で表される基である。各Ｒ７は、それぞれ独立に、アリル基、エポキシ基を含有する基、または炭素数１〜１０の炭化水素基である。］
【請求項２】
前記アミン化合物は、芳香族ジアミンである請求項１に記載の樹脂組成物。
【請求項３】
前記硬化触媒は、ラジカル発生剤およびイミダゾール化合物のうちの少なくとも１種を含む請求項１または２に記載の樹脂組成物。
【請求項４】
前記ラジカル発生剤は、アセトフェノン誘導体およびテトラフェニルエタン誘導体のうちの少なくとも１種を含む請求項３に記載の樹脂組成物。
【請求項５】
前記アセトフェノン誘導体は、下記一般式（４−１）で表されるものである請求項４に記載の樹脂組成物。
【化４】
2015147850.tif 000028
［一般式（４−１）中、Ｘ２は、式「−ＣＯ−」で表される基、または、下記一般式（５）で表される基である。Ｘ３は、水素原子または芳香族環を有する炭素数６〜３０の炭化水素基である。］
【化５】
2015147850.tif 000029
［一般式（５）中、Ｙ２は、水酸基、トシル基（ｐ−トルエンスルホニル基）、水素原子、アルコキシ基、または、芳香族環を有する炭素数６〜３０の炭化水素基である。］
【請求項６】
前記テトラフェニルエタン誘導体は、下記一般式（４−２）で表されるものである請求項４または５に記載の樹脂組成物。
【化６】
2015147850.tif 000030
［一般式（４−２）中、Ｘ４、Ｘ５は、それぞれ独立して、水素原子、フェニル基、または、下記一般式（６）で表される基である。Ｒ２〜Ｒ５は、それぞれ独立して、水素原子または炭素数１〜６の炭化水素基である。］
【化７】
2015147850.tif 000031
［一般式（６）中、各Ｙ３は、それぞれ独立して、炭素数１〜４の炭化水素基である。］
【請求項７】
エポキシ樹脂を含有する請求項１ないし６のいずれか１項に記載の樹脂組成物。
【請求項８】
前記マレイミド化合物と、前記ナジイミド化合物との配合比率は、重量比で３．０：１．０〜３．０：０．１である請求項１ないし７のいずれか１項に記載の樹脂組成物。
【請求項９】
前記マレイミド化合物と、前記アミン化合物との配合比率は、重量比で３．０：１．０〜３．０：０．１である請求項１ないし８のいずれか１項に記載の樹脂組成物。
【請求項１０】
前記硬化触媒の含有量は、前記マレイミド化合物と前記ナジイミド化合物との合計１００質量部に対して、０．１〜５．０質量部である請求項１ないし９のいずれか１項に記載の樹脂組成物。
【請求項１１】
前記樹脂組成物の硬化物におけるガラス転移点（Ｔｇ）が３００℃以上である請求項１ないし１０のいずれか１項に記載の樹脂組成物。
【請求項１２】
前記樹脂組成物の硬化物における５％重量減少温度（Ｔｄ５）が４００℃以上である請求項１ないし１１のいずれか１項に記載の樹脂組成物。
【請求項１３】
請求項１ないし１２のいずれか１項に記載の樹脂組成物の硬化物により、半導体素子を封止してなるものであることを特徴とする半導体装置。
【請求項１４】
前記半導体素子がＳｉＣ（炭化ケイ素）および／またはＧａＮ（窒化ガリウム）を用いたものである請求項１３に記載の半導体装置。
【発明の詳細な説明】
【技術分野】
【０００１】
本発明は、樹脂組成物および半導体装置に関する。
【背景技術】
【０００２】
近年、電気エネルギーの有効活用等の観点から、ＳｉＣ（炭化ケイ素）やＧａＮ（窒化ガリウム）を用いた素子を搭載するＳｉＣ／ＧａＮパワー半導体装置が注目されている（例えば、特許文献１参照。）。
【０００３】
これらの素子は、従来のＳｉを用いた素子に比べて、電力損失を大幅に低減できるばかりでなく、より高い電圧や大電流、３００℃に達する高温下であっても動作することが可能であるため、従来のＳｉパワー半導体装置では適用が難しかった用途への展開が期待されている。
【０００４】
このように、ＳｉＣ／ＧａＮを用いた素子（半導体素子）自体が前述のような過酷な状況下で動作可能となるため、これらの素子を保護するために半導体装置に設けられる半導体封止材に対しても従来以上の耐熱性が求められている。
【０００５】
ここで、従来のＳｉパワー半導体装置では、半導体封止材として、接着性、電気的安定性等の観点から、エポキシ系の樹脂組成物の硬化物を主材料として構成したものが一般的に用いられている。
【０００６】
このようなエポキシ系の樹脂組成物において、その構成材料であるエポキシ樹脂のエポキシ基当量、または、硬化剤（フェノール樹脂硬化剤）の水酸基当量を下げて架橋密度を上げたり、または、それら官能基（エポキシ基および水酸基）間を繋ぐ構造を剛直な構造にする等の手法を用いて、かかる樹脂組成物を用いて得られる半導体封止材の耐熱性を向上させることが検討されている。
【０００７】
しかしながら、このような検討によっても、エポキシ系の樹脂組成物を用いて得られる半導体封止材では、その耐熱性が十分に向上しているとは言えなかった。
【０００８】
そこで、エポキシ系の樹脂組成物に代えて、例えば、ビスマレイミドとアリル化合物とを含有する樹脂組成物の硬化物を半導体封止材として用いることが検討されている（例えば、非特許文献１）。
【０００９】
樹脂組成物をかかる構成のものとすることで、エポキシ系の樹脂組成物と比較して、その耐熱性を向上させることができるが、Ｓｉパワー半導体装置の使用条件により適した耐熱性を備える半導体封止材を形成することができる樹脂組成物について、現在、さらなる検討がなされているのが実状である。
【００１０】
また、このような耐熱性に対する検討は、半導体封止材に限らず、例えば、樹脂フィルム等についても同様になされている。
【先行技術文献】
【特許文献】
【００１１】
【特許文献１】特開２００５−１６７０３５号公報
【非特許文献】
【００１２】
【非特許文献１】大塚恵子他、第６２回高分子学会年次大会予稿（２０１３）
【発明の概要】
【発明が解決しようとする課題】
【００１３】
本発明は、耐熱性に優れた半導体封止材を形成し得る樹脂組成物および、かかる樹脂組成物の硬化物により半導体素子を封止してなる信頼性に優れた半導体装置を提供することにある。
【課題を解決するための手段】
【００１４】
このような目的は、下記（１）〜（１４）に記載の本発明により達成される。
（１）  下記一般式（１）で表されるマレイミド化合物と、下記一般式（２）で表されるナジイミド化合物と、アミン化合物と、硬化触媒とを含有することを特徴とする樹脂組成物。
【化１】
2015147850.tif 000002
［一般式（１）中、各Ｘ１は、それぞれ独立して、炭素数１〜１０のアルキレン基、下記一般式（３）で表される基、式「−ＳＯ２−」もしくは「−ＣＯ−」で表される基、酸素原子、または単結合である。Ｒ１およびＲ２は、それぞれ独立に、炭素数１〜６の炭化水素基である。各ａは、独立して、０〜４の整数、ｂは、０〜３の整数である。ｎ１は、０以上の整数である。］
【化２】
2015147850.tif 000003
［一般式（３）中、Ｙ１は、芳香族環を有する炭素数６〜３０の炭化水素基であり、ｎ２は０以上の整数である。］
【化３】
2015147850.tif 000004
［一般式（２）中、Ｘ６は、炭素数１〜１０のアルキレン基、炭素数４〜８のシクロアルキレン基、炭素数６〜１８の二価の芳香族基、一般式「−Ａ１−Ｃ6Ｈ4−（Ａ１）m−（ただし、ｍは０または１の整数を示し、各Ａ１は、それぞれ独立に、炭素数１〜１０のアルキレン基、炭素数４〜８のシクロアルキレン基である。）」で表される基、または一般式「−Ｃ6Ｈ4−Ａ２−Ｃ6Ｈ4−（ここでＡ２は「−ＣＨ2−」、「−Ｃ（ＣＨ3）2−」、「−ＣＯ−」、「−Ｏ−」、「−Ｓ−」または「−ＳＯ2−」で表される基である。）」で表される基である。各Ｒ７は、それぞれ独立に、アリル基、エポキシ基を含有する基、または炭素数１〜１０の炭化水素基である。］
【００１５】
（２）  前記アミン化合物は、芳香族ジアミンである上記（１）に記載の樹脂組成物。
（３）  前記硬化触媒は、ラジカル発生剤およびイミダゾール化合物のうちの少なくとも１種を含む上記（１）または（２）に記載の樹脂組成物。
【００１６】
（４）  前記ラジカル発生剤は、アセトフェノン誘導体およびテトラフェニルエタン誘導体のうちの少なくとも１種を含む上記（３）に記載の樹脂組成物。
【００１７】
（５）  前記アセトフェノン誘導体は、下記一般式（４−１）で表されるものである上記（４）に記載の樹脂組成物。
【化４】
2015147850.tif 000005
［一般式（４−１）中、Ｘ２は、式「−ＣＯ−」で表される基、または、下記一般式（５）で表される基である。Ｘ３は、水素原子または芳香族環を有する炭素数６〜３０の炭化水素基である。］
【化５】
2015147850.tif 000006
［一般式（５）中、Ｙ２は、水酸基、トシル基（ｐ−トルエンスルホニル基）、水素原子、アルコキシ基、または、芳香族環を有する炭素数６〜３０の炭化水素基である。］
【００１８】
（６）  前記テトラフェニルエタン誘導体は、下記一般式（４−２）で表されるものである上記（４）または（５）に記載の樹脂組成物。
【化６】
2015147850.tif 000007
［一般式（４−２）中、Ｘ４、Ｘ５は、それぞれ独立して、水素原子、フェニル基、または、下記一般式（６）で表される基である。Ｒ２〜Ｒ５は、それぞれ独立して、水素原子または炭素数１〜６の炭化水素基である。］
【化７】
2015147850.tif 000008
［一般式（６）中、各Ｙ３は、それぞれ独立して、炭素数１〜４の炭化水素基である。］
【００１９】
（７）  エポキシ樹脂を含有する上記（１）ないし（６）のいずれかに記載の樹脂組成物。
【００２０】
（８）  前記マレイミド化合物と、前記ナジイミド化合物との配合比率は、重量比で３．０：１．０〜３．０：０．１である上記（１）ないし（７）のいずれかに記載の樹脂組成物。
【００２１】
（９）  前記マレイミド化合物と、前記アミン化合物との配合比率は、重量比で３．０：１．０〜３．０：０．１である上記（１）ないし（８）のいずれかに記載の樹脂組成物。
【００２２】
（１０）  前記硬化触媒の含有量は、前記マレイミド化合物と前記ナジイミド化合物との合計１００質量部に対して、０．１〜５．０質量部である上記（１）ないし（９）のいずれかに記載の樹脂組成物。
【００２３】
（１１）  前記樹脂組成物の硬化物におけるガラス転移点（Ｔｇ）が３００℃以上である上記（１）ないし（１０）のいずれかに記載の樹脂組成物。
【００２４】
（１２）  前記樹脂組成物の硬化物における５％重量減少温度（Ｔｄ５）が４００℃以上である上記（１）ないし（１１）のいずれかに記載の樹脂組成物。
【００２５】
（１３）  上記（１）ないし（１２）のいずれかに記載の樹脂組成物の硬化物により、半導体素子を封止してなるものであることを特徴とする半導体装置。
【００２６】
（１４）  前記半導体素子がＳｉＣ（炭化ケイ素）および／またはＧａＮ（窒化ガリウム）を用いたものである上記（１３）に記載の半導体装置。
【発明の効果】
【００２７】
本発明によれば、樹脂組成物中に、前記一般式（１）で表されるマレイミド化合物と、前記一般式（２）で表されるナジイミド化合物と、アミン化合物と、硬化触媒とを含有することに起因して、このものを硬化して得られる硬化物の耐熱性（耐熱劣化性）を向上させることができる。さらに、この硬化物を、高い破壊靭性値を有し、難燃性に優れたものとすることができる。
【図面の簡単な説明】
【００２８】
【図１】本発明の樹脂組成物を用いた半導体装置の一例を示す縦断面図である。
【図２】樹脂組成物の製造方法の一例を示す工程概略図である。
【発明を実施するための形態】
【００２９】
以下、本発明の樹脂組成物および半導体装置を好適実施形態に基づいて詳細に説明する。
【００３０】
まず、本発明の樹脂組成物を説明するのに先立って、本発明の樹脂組成物を用いた半導体装置（本発明の半導体装置）について説明する。すなわち、本発明の樹脂組成物を、半導体封止用樹脂組成物に適用して、この樹脂組成物の硬化物により半導体素子を封止する封止材が構成された半導体装置について説明する。
【００３１】
＜半導体装置＞
図１は、本発明の樹脂組成物を用いた半導体装置の一例を示す縦断面図である。なお、以下の説明では、図１中の上側を「上」、下側を「下」と言う。
【００３２】
図１に示す半導体装置１０は、ＱＦＰ（Ｑｕａｄ  Ｆｌａｔ  Ｐａｃｋａｇｅ）型の半導体パッケージであり、半導体チップ（半導体素子）２０と、半導体チップ２０を接着層６０を介して支持するダイパッド３０と、半導体チップ２０と電気的に接続されたリード４０と、半導体チップ２０を封止するモールド部（封止部）５０とを有している。
【００３３】
ダイパッド３０は、金属基板で構成され、半導体チップ２０を支持する支持体として機能を有するものである。
【００３４】
このダイパッド３０は、例えば、Ｃｕ、Ｆｅ、Ｎｉやこれらの合金（例えば、Ｃｕ系合金や、Ｆｅ−４２Ｎｉのような鉄・ニッケル系合金）等の各種金属材料で構成される金属基板や、この金属基板の表面に銀メッキや、Ｎｉ−Ｐｄメッキが施されているもの、さらにＮｉ−Ｐｄメッキの表面にＰｄ層の安定性を向上するために設けられた金メッキ（金フラッシュ）層が設けられているもの等が用いられる。
【００３５】
また、ダイパッド３０の平面視形状は、通常、半導体チップ２０の平面視形状に対応し、例えば、正方形、長方形等の四角形とされる。
【００３６】
ダイパッド３０の外周部には、複数のリード４０が、放射状に設けられている。
このリード４０のダイパッド３０と反対側の端部は、モールド部５０から突出（露出）している。
【００３７】
リード４０は、導電性材料で構成され、例えば、前述したダイパッド３０の構成材料と同一のものを用いることができる。
【００３８】
また、リード４０には、その表面に錫メッキ等が施されていてもよい。これにより、マザーボードが備える端子に半田を介して半導体装置１０を接続する場合に、半田とリード４０との密着性を向上させることができる。
【００３９】
ダイパッド３０には、接着層６０を介して半導体チップ２０が固着（固定）されている。
【００４０】
この接着層６０は、特に限定されないが、例えば、エポキシ系接着剤、アクリル系接着剤、ポリイミド系接着剤およびシアネート系接着剤等の各種接着剤を用いて形成される。
【００４１】
また、半導体チップ２０は、例えば、ＳｉＣ（炭化ケイ素）やＧａＮ（窒化ガリウム）を用いたもので構成される。
【００４２】
この半導体チップ２０は、電極パッド２１を有しており、この電極パッド２１とリード４０とが、ワイヤー２２で電気的に接続されている。これにより、半導体チップ２０と各リード４０とが電気的に接続されている。
【００４３】
このワイヤー２２の材質は、特に限定されないが、ワイヤー２２は、例えば、Ａｕ線やＡｌ線で構成することができる。
【００４４】
そして、ダイパッド３０、ダイパッド３０の上面側に設けられた各部材およびリード４０の内側の部分は、モールド部５０により封止されている。その結果として、リード４０の外側の端部がモールド部５０から突出している。
【００４５】
このモールド部（半導体封止材）５０が、本発明の樹脂組成物の硬化物により構成される。すなわち、本発明の樹脂組成物が半導体封止用樹脂組成物に適用されて、その硬化物により、モールド部５０が構成されている。
【００４６】
以下、この樹脂組成物について説明する。
＜樹脂組成物＞
本発明の樹脂組成物は、下記一般式（１）で表されるマレイミド化合物と、下記一般式（２）で表されるナジイミド化合物と、アミン化合物と、硬化触媒とを含有するものである。
【００４７】
【化８】
2015147850.tif 000009
［一般式（１）中、各Ｘ１は、それぞれ独立して、炭素数１〜１０のアルキレン基、下記一般式（３）で表される基、式「−ＳＯ２−」もしくは「−ＣＯ−」で表される基、酸素原子、または単結合である。Ｒ１およびＲ２は、それぞれ独立に、炭素数１〜６の炭化水素基である。各ａは、独立して、０〜４の整数、ｂは、０〜３の整数である。ｎ１は、０以上の整数である。］
【００４８】
【化９】
2015147850.tif 000010
［一般式（３）中、Ｙ１は、芳香族環を有する炭素数６〜３０の炭化水素基であり、ｎ２は０以上の整数である。］
【００４９】
【化１０】
2015147850.tif 000011
［一般式（２）中、Ｘ６は、炭素数１〜１０のアルキレン基、炭素数４〜８のシクロアルキレン基、炭素数６〜１８の二価の芳香族基、一般式「−Ａ１−Ｃ6Ｈ4−（Ａ１）m−（ただし、ｍは０または１の整数を示し、各Ａ１は、それぞれ独立に、炭素数１〜１０のアルキレン基、炭素数４〜８のシクロアルキレン基である。）」で表される基、または一般式「−Ｃ6Ｈ4−Ａ２−Ｃ6Ｈ4−（ここでＡ２は「−ＣＨ2−」、「−Ｃ（ＣＨ3）2−」、「−ＣＯ−」、「−Ｏ−」、「−Ｓ−」または「−ＳＯ2−」で表される基である。）」で表される基である。各Ｒ７は、それぞれ独立に、アリル基、エポキシ基を含有する基、または炭素数１〜１０の炭化水素基である。］
【００５０】
前述のとおり、半導体チップ２０を、ＳｉＣ（炭化ケイ素）やＧａＮ（窒化ガリウム）を用いたものとすると、半導体チップ２０は３００℃に達する高温下であっても動作することが可能である。そのため、モールド部５０としては、優れた耐熱性を有することが求められるが、モールド部５０を、かかる構成の樹脂組成物の硬化物とすることにより、モールド部５０は、優れた耐熱性（耐熱劣化性）を発揮することとなる。さらに、このモールド部５０を、高い破壊靭性値を有し、難燃性に優れたものとすることができる。
【００５１】
具体的には、例えば、モールド部５０のガラス転移点（Ｔｇ）を、好ましくは３００℃以上、より好ましくは３１５℃以上に設定することができ、さらに、モールド部５０の５％重量減少温度（Ｔｄ５）を、好ましくは４００℃以上、より好ましくは４５０℃以上に設定することができる。
【００５２】
［マレイミド化合物］
マレイミド化合物は、下記一般式（１）で表される化合物であり、樹脂組成物に含まれる主材料のうちの１つである。
【００５３】
下記一般式（１）で表されるマレイミド化合物（以下、単に「マレイミド化合物」と言うこともある。）が樹脂組成物中に含まれることにより、樹脂組成物から得られる硬化物で構成されるモールド部５０は、優れた耐熱性および耐燃性を発揮するものとなる。また、モールド部５０中において、マレイミド化合物とナジイミド化合物とが重合反応することにより形成されるネットワークをより緻密なものとすることができる。すなわち、モールド部５０の緻密度の向上を図ることができる。
【００５４】
【化１１】
2015147850.tif 000012
［一般式（１）中、各Ｘ１は、それぞれ独立して、炭素数１〜１０のアルキレン基、下記一般式（３）で表される基、式「−ＳＯ２−」もしくは「−ＣＯ−」で表される基、酸素原子、または単結合である。Ｒ１およびＲ２は、それぞれ独立に、炭素数１〜６の炭化水素基である。各ａは、独立して、０〜４の整数、ｂは、０〜３の整数である。ｎ１は、０以上の整数である。］
【００５５】
【化１２】
2015147850.tif 000013
［一般式（３）中、Ｙ１は、芳香族環を有する炭素数６〜３０の炭化水素基であり、ｎ２は０以上の整数である。］
【００５６】
前記一般式（１）で表される化合物において、各Ｘ１は、それぞれ独立して、炭素数１〜１０のアルキレン基、前記一般式（３）で表される基、式「−ＳＯ２−」もしくは「−ＣＯ−」で表される基、酸素原子、または単結合を表す。
【００５７】
Ｘ１における炭素数１〜１０のアルキレン基としては、特に限定されないが、直鎖状または分岐鎖状のアルキレン基が好ましい。
【００５８】
この直鎖状のアルキレン基としては、具体的には、メチレン基、エチレン基、プロピレン基、ブチレン基、ペンチレン基、ヘキシレン基、ヘプチレン基、オクチレン基、ノニレン基、デカニレン基、トリメチレン基、テトラメチレン基、ペンタメチレン基、ヘキサメチレン基等が挙げられる。
【００５９】
また、分岐鎖状のアルキレン基としては、具体的には、−Ｃ（ＣＨ３）２−（イソプロピレン基）、−ＣＨ（ＣＨ３）−、−ＣＨ（ＣＨ２ＣＨ３）−、−Ｃ（ＣＨ３）（ＣＨ２ＣＨ３）−、−Ｃ（ＣＨ３）（ＣＨ２ＣＨ２ＣＨ３）−、−Ｃ（ＣＨ２ＣＨ３）２−のようなアルキルメチレン基；−ＣＨ（ＣＨ３）ＣＨ２−、−ＣＨ（ＣＨ３）ＣＨ（ＣＨ３）−、−Ｃ（ＣＨ３）２ＣＨ２−、−ＣＨ（ＣＨ２ＣＨ３）ＣＨ２−、−Ｃ（ＣＨ２ＣＨ３）２−ＣＨ２−のようなアルキルエチレン基等が挙げられる。
【００６０】
なお、Ｘ１におけるアルキレン基の炭素数は、１〜１０であればよいが、１〜７であることが好ましく、１〜３であることがより好ましい。具体的には、このような炭素数を有するアルキレン基としては、例えば、メチレン基、エチレン基、プロピレン基、イソプロピレン基が挙げられる。
【００６１】
また、各Ｒ１は、それぞれ独立して、炭素数１〜６の炭化水素基であるが、炭素数１または２の炭化水素基、具体的には、例えば、メチル基またはエチル基であるのが好ましい。
【００６２】
さらに、各ａは０〜４の整数であるが、０〜２の整数であることが好ましく、２であることがより好ましい。また、ｂは０〜３の整数であるが、０〜１の整数であることが好ましく、１であることがより好ましい。
【００６３】
また、ｎ１は０以上の整数であるが、０〜２０であるのが好ましく、０〜４であるのがより好ましい。これにより、樹脂組成物から得られる硬化物で構成されるモールド部５０は、より優れた耐熱性を発揮するものとなる。また、ｎ１が０〜４である場合、ｎ１が異なるものを含んでいる混合物であることが好ましい。これにより、前記効果をより顕著に発揮させることができる。
【００６４】
さらに、前記一般式（３）で表される基において、基Ｙ１は、芳香族環を有する炭素数６〜３０の炭化水素基であり、ｎ２は０以上の整数である。
【００６５】
この芳香族環を有する炭素数６〜３０の炭化水素基は、芳香族環のみからなるものでもよいし、芳香族環以外の炭化水素基を有していてもよい。基Ｙ１が有する芳香族環は、１つでもよいし、２つ以上でもよく、２つ以上の場合、これら芳香族環は、同一でも異なっていてもよい。また、前記芳香族環は、単環構造および多環構造のいずれでもよい。
【００６６】
具体的には、芳香族環を有する炭素数６〜３０の炭化水素基としては、例えば、ベンゼン、ビフェニル、ナフタレン、アントラセン、フルオレン、フェナントレイン、インダセン、ターフェニル、アセナフチレン、フェナレン等の芳香族性を有する化合物の核から水素原子を２つ除いた２価の基が挙げられる。
【００６７】
また、これら芳香族炭化水素基は、置換基を有していてもよい。ここで芳香族炭化水素基が置換基を有するとは、芳香族炭化水素基を構成する水素原子の一部または全部が置換基により置換されたことをいう。置換基としては、例えば、アルキル基が挙げられる。
【００６８】
この置換基としてのアルキル基としては、鎖状のアルキル基であることが好ましい。また、その炭素数は１〜１０であることが好ましく、１〜６であることがより好ましく、１〜４であることが特に好ましい。具体的には、メチル基、エチル基、プロピル基、イソプロピル基、ブチル基、ｔｅｒｔ−ブチル基、ｓｅｃ−ブチル基等が挙げられる。
【００６９】
このような基Ｙ１は、ベンゼンまたはナフタレンから水素原子を２つ除いた基を有することが好ましく、前記一般式（３）で表される基としては、下記式（ｉ）、（ｉｉ）のいずれかで表される基であることが好ましい。これにより、かかる基を備える樹脂組成物から得られる硬化物で構成されるモールド部５０は、より優れた耐熱性を発揮するものとなる。
【００７０】
【化１３】
2015147850.tif 000014
［式中、Ｒ６は、それぞれ独立に、炭素数１〜６の炭化水素基である。ｆは、それぞれ独立に、０〜４の整数である。］
【００７１】
さらに、前記一般式（３）で表される基において、ｎ２は、０以上の整数であればよいが、０〜５の整数であることが好ましく、１〜３の整数であることがより好ましく、１または２であることが特に好ましい。
【００７２】
以上のことから、前記一般式（１）で表される化合物は、前記Ｘ１が、炭素数１〜３の直鎖状もしくは分岐鎖状のアルキレン基であり、Ｒ１が１または２の炭化水素基であり、ａおよびｂが０〜２の整数であり、ｎ１が０〜４であることが好ましい。または前記式（ｉ）、（ｉｉ）のいずれかで表される基であり、ｆが０であることが好ましい。これにより、かかる基を備える樹脂組成物から得られる硬化物で構成されるモールド部５０は、より優れた耐熱性を発揮するものとなる。
【００７３】
したがって、前記一般式（１）で表される化合物の好ましい具体例としては、例えば、下記式（１ａ）、（１ｂ）、（１ｃ）に示すようなものが挙げられる。
【００７４】
【化１４】
2015147850.tif 000015
【００７５】
また、樹脂組成物中における、上記一般式（１）で表される化合物が、ｎ１が０〜４であり、ｎ１が異なる混合物で構成される場合、ｎ１が０である上記一般式（１）で表される化合物と、ｎ１が１〜４である上記一般式（１）で表される化合物の合計との配合比率は、重量比で１：０．２〜１：４であるのが好ましく、１：０．２５〜１：１であるのがより好ましい。これにより、樹脂組成物から得られる硬化物で構成されるモールド部５０の耐熱性および成形加工性をより優れたものとすることができる。
【００７６】
［ナジイミド化合物］
ナジイミド化合物は、下記一般式（２）で表される化合物であり、樹脂組成物に含まれる主材料のうちの１つである。
【００７７】
下記一般式（２）で表されるナジイミド化合物（以下、単に「ナジイミド化合物」と言うこともある。）が樹脂組成物中に含まれることにより、マレイミド化合物とナジイミド化合物とが重合反応することにより形成されるネットワーク中にナジイミド構造が含まれることとなるため、樹脂組成物から得られる硬化物で構成されるモールド部５０は、優れた耐熱性および耐燃性を発揮するものとなる。さらに、モールド部５０を、高い破壊靭性値を有するものとすることができる。
【００７８】
【化１５】
2015147850.tif 000016
［一般式（２）中、Ｘ６は、炭素数１〜１０のアルキレン基、炭素数４〜８のシクロアルキレン基、炭素数６〜１８の二価の芳香族基、一般式「−Ａ１−Ｃ6Ｈ4−（Ａ１）m−（ただし、ｍは０または１の整数を示し、各Ａ１は、それぞれ独立に、炭素数１〜１０のアルキレン基、炭素数４〜８のシクロアルキレン基である。）」で表される基、または一般式「−Ｃ6Ｈ4−Ａ２−Ｃ6Ｈ4−（ここでＡ２は「−ＣＨ2−」、「−Ｃ（ＣＨ3）2−」、「−ＣＯ−」、「−Ｏ−」、「−Ｓ−」または「−ＳＯ2−」で表される基である。）」で表される基である。各Ｒ７は、それぞれ独立に、アリル基、エポキシ基を含有する基、または炭素数１〜１０の炭化水素基である。］
【００７９】
前記一般式（２）で表される化合物において、Ｘ６は、炭素数１〜１０のアルキレン基、炭素数４〜８のシクロアルキレン基、炭素数６〜１８の二価の芳香族基、一般式「−Ａ１−Ｃ6Ｈ4−（Ａ１）m−（ただし、ｍは０または１の整数を示し、各Ａ１は、それぞれ独立に、炭素数１〜１０のアルキレン基、炭素数４〜８のシクロアルキレン基である。）」で表される基、または一般式「−Ｃ6Ｈ4−Ａ２−Ｃ6Ｈ4−（ここでＡ２は「−ＣＨ2−」、「−Ｃ（ＣＨ3）2−」、「−ＣＯ−」、「−Ｏ−」、「−Ｓ−」または「−ＳＯ2−」で表される基である。）」で表される基である。
【００８０】
Ｘ６およびＡ１における炭素数１〜１０のアルキレン基としては、特に限定されないが、前記一般式（１）において、Ｘ１における炭素数１〜１０のアルキレン基として説明したのと同様のものが挙げられる。
【００８１】
また、Ｘ６およびＡ１における炭素数４〜８のシクロアルキレン基としては、特に限定されないが、例えば、シクロブチレン基、シクロペンチレン基、シクロヘキシレン基、シクロヘプチレン基、シクロオクチレン基等が挙げられる。
【００８２】
なお、Ｘ１におけるシクロアルキレン基の炭素数は、４〜８であればよいが、６〜７であることが好ましい。
さらに、ｍは０または１の整数であるが、１であることが好ましい。
【００８３】
また、各Ｒ７は、それぞれ独立に、アリル基、エポキシ基を含有する基、または炭素数１〜１０の炭化水素基である。
【００８４】
エポキシ基を含有する基としては、特に限定されないが、例えば、エポキシ基（グリシジル基）、グリシジルエーテル基等が挙げられる。
【００８５】
また、炭素数１〜１０の炭化水素基は、炭素数１または２の炭化水素基、具体的には、例えば、メチル基またはエチル基であるのが好ましい。
【００８６】
以上のような前記一般式（２）で表されるナジイミド化合物において、基Ｘ６は、１または２つのフェニレン基を有し、かつ、１または２つのメチレン基を有するものであることが好ましく、また、各基Ｒ７は、アリル基であることが好ましい。これにより、かかる基を備える樹脂組成物から得られる硬化物で構成されるモールド部５０は、より優れた耐熱性を発揮し、かつ、より高い破壊靭性値を有するものとなる。
【００８７】
したがって、前記一般式（２）で表されるナジイミド化合物の好ましい具体例としては、例えば、下記式（２ａ）、（２ｂ）に示すようなものが挙げられる。
【００８８】
【化１６】
2015147850.tif 000017
【００８９】
また、樹脂組成物中において、マレイミド化合物と、ナジイミド化合物との配合比率は、重量比で３．０：１．０〜３．０：０．１であるのが好ましく、３．０：０．８〜３．０：０．３であるのがより好ましい。これにより、樹脂組成物から得られる硬化物で構成されるモールド部５０の耐熱性をより優れたものとすることができるとともに、モールド部５０を、高い破壊靭性値を有するものとすることができる。
【００９０】
［アミン化合物］
アミン化合物は、樹脂組成物に含まれる主材料のうちの１つであり、マレイミド化合物と、ナジイミド化合物との重合反応において、硬化剤としての機能を有するものである。
【００９１】
このようなアミン化合物が含まれることにより、樹脂組成物から得られる硬化物中において、マレイミド化合物とナジイミド化合物とが重合反応することにより形成されるネットワークをより緻密なものとすることができる。
【００９２】
アミン化合物としては、特に限定されないが、芳香族アミン、アルキルアミン、エーテルアミン、アルコールアミン等が挙げられ、これらのうちの１種または２種以上を用いることができるが、中でも、芳香族アミンであることが好ましい。これにより、樹脂組成物から得られる硬化物で構成されるモールド部５０を、より優れた耐熱性を発揮するものとすることができる。
【００９３】
また、アミン化合物は、その分子中に、ＮＨ２−で表されるアミノ基を２個以上有するものであることが好ましく、２〜５個有するものであることがより好ましく、２個有するものであることがさらに好ましい。これにより、マレイミド化合物とナジイミド化合物とが重合反応することにより確実に緻密なネットワークを形成することができる。
【００９４】
これらのことから、アミン化合物は、芳香族ジアミンであることが好ましい。これにより、前記効果をより顕著に発揮させることができる。
【００９５】
芳香族ジアミンとしては、特に限定されず、例えば、メタフェニレンジアミン（ＭＰＤＡ）、パラフェニレンジアミン（ＰＰＤ）、４，４’−ジアミノビフェニル、４，４’−ジアミノジフェニルメタン（ＭＤＡ）、２，２’−ビス（４−アミノフェニル）ヘキサフルオロプロパン（Ｂｉｓ−Ａ−ＡＦ）、４，４’−ジアミノジフェニルエーテル（ＯＤＡ）、４，４’−ジアミノジフェニルスルホン等が挙げられ、これらのうちの１種または２種以上を組み合わせて用いることができる。これらの中でもメタフェニレンジアミン、４，４’−ジアミノジフェニルメタンのうちの少なくとも１種を含んでいることが好ましい。メタフェニレンジアミンが含まれることで、前記ネットワークをより確実に緻密なものとすることができ、得られる硬化物すなわちモールド部５０をより優れた強度を有するものとすることができる。また、４，４’−ジアミノジフェニルメタンが含まれることで、かかる化合物において２つのベンゼン環がメチレン基を介して連結していることから、得られる硬化物すなわちモールド部５０を低い弾性率を有するものとすることができる。
【００９６】
なお、これら芳香族ジアミンが備える芳香族環は、メチル基、エチル基のようなアルキル基および水酸基等の置換基を備えるものであってもよい。
【００９７】
また、樹脂組成物中において、マレイミド化合物と、アミン化合物との配合比率は、重量比で３．０：１．０〜３．０：０．１であるのが好ましく、３．０：０．８〜３．０：０．３であるのがより好ましい。これにより、樹脂組成物から得られる硬化物で構成されるモールド部５０の耐熱性をより優れたものとすることができる。
【００９８】
［硬化触媒］
硬化触媒は、マレイミド化合物と、ナジイミド化合物との重合反応、さらには、硬化剤としてのアミン化合物を介した重合反応を促進する触媒（硬化促進剤）としての機能を有するものである。
【００９９】
このような硬化触媒としては、特に限定されず、例えば、ラジカル発生剤、イミダゾール化合物、オニウム塩および有機金属化合物（金属錯体）等が挙げられ、これらのうちの１種または２種以上を組み合せて用いることができ、中でも、ラジカル発生剤およびイミダゾール化合物のうちの１種を含むことが好ましく、２種を含むことがより好ましい。これにより、マレイミド化合物と、ナジイミド化合物との重合反応、および、硬化剤としてのアミン化合物を介した重合反応を確実に促進させることができる。
【０１００】
（ラジカル発生剤）
ラジカル発生剤は、このものが分解することでラジカルを発生させ、発生したラジカルにより、上述した重合反応を促進させる。
【０１０１】
このようなラジカル発生剤としては、例えば、アゾ化合物、一般式：Ｒ-Ｏ-Ｏ-Ｒ（２つのＲは、それぞれ、独立した有機基である。）で表される有機過酸化物、アセトフェノン誘導体およびテトラフェニルエタン誘導体等が挙げられ、これらのうちの１種または２種以上を組み合せて用いることができる。
【０１０２】
これらの中でも、ラジカル発生剤は、アセトフェノン誘導体およびテトラフェニルエタン誘導体のうちの少なくとも１種であることが好ましい。
【０１０３】
アセトフェノン誘導体およびテトラフェニルエタン誘導体は、比較的安定であり、樹脂組成物中において自動分解が生じにくい化合物であることから、かかる樹脂組成物を用いて、マレイミド化合物とナジイミド化合物との重合反応を進行させて、樹脂組成物の硬化物で構成されるモールド部５０を得る際に、アセトフェノン誘導体およびテトラフェニルエタン誘導体を、前記重合反応を促進する硬化触媒としての機能を確実に発揮させることができる。その結果、モールド部５０の成形加工性、および成形加工時の安全性が向上するとともに、モールド部５０の耐熱性が向上するという利点が得られる。
【０１０４】
これらのうちアセトフェノン誘導体としては、特に限定されないが、例えば、下記一般式（４−１）で表される化合物が挙げられる。
【０１０５】
【化１７】
2015147850.tif 000018
［一般式（４−１）中、Ｘ２は、式「−ＣＯ−」で表される基、または、下記一般式（５）で表される基である。Ｘ３は、水素原子、または、芳香族環を有する炭素数６〜３０の炭化水素基である。］
【０１０６】
【化１８】
2015147850.tif 000019
［一般式（５）中、Ｙ２は、水酸基、トシル基（ｐ−トルエンスルホニル基）、水素原子、アルコキシ基、または、芳香族環を有する炭素数６〜３０の炭化水素基である。］
【０１０７】
前記一般式（４−１）で表される化合物において、基Ｘ２は、式「−ＣＯ−」で表される基、または、前記一般式（５）で表される基であり、前記一般式（５）中、基Ｙ２は、水酸基、トシル基（ｐ−トルエンスルホニル基）、水素原子、アルコキシ基、または、芳香族環を有する炭素数６〜３０の炭化水素基である。
【０１０８】
この基Ｙ２が芳香族環を有する炭素数６〜３０の炭化水素基である場合、この炭化水素基としては、前記基Ｙ１で説明した芳香族性を有する化合物において、その核から水素原子を１つ除いた１価の基が用いられること以外は、前記基Ｙ１で説明したのと同様のものが挙げられるが、中でも、ベンゼンの核から水素原子を１つ除いた１価の基、すなわちフェニル基であることが好ましい。
【０１０９】
また、前記一般式（４−１）で表される化合物において、基Ｘ３は、水素原子、または、芳香族環を有する炭素数６〜３０の炭化水素基である。
【０１１０】
この基Ｘ３が芳香族環を有する炭素数６〜３０の炭化水素基である場合、前記基Ｙ２で挙げたのと同様のものを用いることができる。
【０１１１】
これらのことから、前記一般式（４−１）で表される化合物の具体的な化合物としては、例えば、下記式（４−１ａ）で表されるベンジル、下記式（４−１ｂ）で表されるアセトフェノン（Ａｃ）、下記式（４−１ｃ）で表されるベンゾイン（ＢＺ）、および、下記式（４−１ｄ）で表されるトシルベンゾイン（ＴＢＺ）等が挙げられる。
【０１１２】
【化１９】
2015147850.tif 000020
【０１１３】
また、テトラフェニルエタン誘導体としては、特に限定されないが、例えば、下記一般式（４−２）で表される化合物が挙げられる。
【０１１４】
【化２０】
2015147850.tif 000021
［一般式（４−２）中、Ｘ４、Ｘ５は、それぞれ独立して、水素原子、フェニル基、または、下記一般式（６）で表される基である。Ｒ２〜Ｒ５は、それぞれ独立して、水素原子または炭素数１〜６の炭化水素基である。］
【０１１５】
【化２１】
2015147850.tif 000022
［一般式（６）中、各Ｙ３は、それぞれ独立して、炭素数１〜４の炭化水素基である。］
【０１１６】
前記一般式（４−２）で表される化合物において、基Ｘ４および基Ｘ５は、それぞれ独立して、水素原子、フェニル基、または、前記一般式（６）で表される基であり、前記一般式（６）中、各基Ｙ３は、それぞれ独立して、炭素数１〜４の炭化水素基である。
【０１１７】
各基Ｙ３は、それぞれ独立して、炭素数１〜４の炭化水素基であるが、炭素数１または２の炭化水素基、具体的には、例えば、メチル基またはエチル基であるのが好ましい。
【０１１８】
また、基Ｒ２〜Ｒ５は、それぞれ独立して、水素原子または炭素数１〜６の炭化水素基であるが、炭素数１〜６の炭化水素基である場合、炭素数１または２の炭化水素基、具体的には、例えば、メチル基またはエチル基であるのが好ましい。
【０１１９】
このような前記一般式（４−２）で表される化合物において、特に、基Ｘ４および基Ｘ５は、水素原子であることが好ましい。これにより、樹脂組成物中において自動分解が生じるのを的確に防止または抑制することができる。
【０１２０】
これらのことから、前記一般式（４−２）で表される化合物の具体的な化合物としては、例えば、下記式（４−２ａ）で表されるベンゾピナコールが挙げられる。
【０１２１】
【化２２】
2015147850.tif 000023
【０１２２】
なお、有機過酸化物としては、例えば、ジクミルパーオキシド、α，α’−ビス（ｔ−ブチルパーオキシ）ジイソプロピルベンゼン、２，５−ジメチル−２，５−ビス（ｔ−ブチルパーオキシ）ヘキサン、２，５−ジメチル−２，５−ビス（ｔ−ブチルパーオキシ）ヘキシン−３、ジ−ｔ−ヘキシルパーオキシド、１，１−ビス（ｔ−ブチルパーオキシ）−３，３，５−トリメチルシクロヘキサン、ｔ−ブチルパーオキシ−２−エチルヘキサノエート、ｔ−ブチルパーオキシイソプロピルモノカーボネート等が挙げられる。
【０１２３】
アゾ化合物としては、例えば、２，２’−アゾビスイソブチロニトリル、２，２’−アゾビス（２，４-ジメチル−４−メトキシ）バレロニトリル、２，２’−アゾビス[２−（２−イミダゾリン−２−イル）プロパン]塩酸塩、２，２’−アゾビス[２−（２−イミダゾリン−２−イル）プロパン]硫酸塩、２，２’−アゾビス（２−メチルプロピオンアミジン）二塩酸塩、２，２’−アゾビス[Ｎ−（２−カルボキシエチル）−２−メチルプロピオンアミド]等が挙げられる。
【０１２４】
（イミダゾール化合物）
イミダゾール化合物としては、特に限定されず、例えば、２−エチル−４−メチルイミダゾール、２−メチルイミダゾール、２−エチルイミダゾール、２，４−ジメチルイミダゾール、２−ウンデシルイミダゾール、２−ヘプタデシルイミダゾール、２−フェニルイミダゾール、２−フェニル−４−メチルイミダゾール、１−ベンジル−２−メチルイミダゾール、２−フェニル−４，５−ジヒドロキシメチルイミダゾール、２−フェニル−４−メチル−５−ヒドロキシメチルイミダゾール、１−ビニル−２−メチルイミダゾール、１−プロピル−２−メチルイミダゾール、２−イソプロピルイミダゾール、１−シアノメチル−２−メチル−イミダゾール、１−シアノエチル−２−エチル−４−メチルイミダゾール、１−シアノエチル−２−ウンデシルイミダゾール、１−シアノエチル−２−フェニルイミダゾール等が挙げられ、これらのうちの１種または２種以上を組み合せて用いることができる。これらの中でも、２−メチルイミダゾール、２−フェニルイミダゾールおよび２−エチル−４−メチルイミダゾールであることが好ましく、特に、２−メチルイミダゾール（２ＭＺ）であることが好ましい。これらの化合物は、特に優れた前記硬化触媒としての機能を有するものであることから、前述した重合反応をより確実に促進させることができる。
【０１２５】
硬化触媒の含有量は、マレイミド化合物とナジイミド化合物とエポキシ樹脂の合計１００質量部に対し、０．１〜５．０質量部であることが好ましく、０．１〜３．０質量部であることがより好ましい。硬化触媒の含有量をかかる範囲内に設定することにより、樹脂組成物から得られる硬化物で構成されるモールド部５０の耐熱性をより優れたものとすることができる。
【０１２６】
［その他の化合物］
また、本発明の樹脂組成物は、上述した各種化合物の他に、その他の化合物として、必要に応じて、エポキシ樹脂、無機充填材、密着助剤およびカップリング剤のうちの少なくとも１種が含まれていてもよい。以下、これらの化合物について説明する。
【０１２７】
（エポキシ樹脂）
エポキシ樹脂は、マレイミド化合物と、ナジイミド化合物との重合反応に関与する化合物である。
【０１２８】
エポキシ樹脂が樹脂組成物中に含まれることにより、マレイミド化合物と、ナジイミド化合物と、エポキシ樹脂との重合反応を経ることで得られる硬化物で構成されるモールド部５０における、ダイパッド３０やリード４０のような金属材料で構成される部材に対する金属密着性を向上させることができる。
【０１２９】
このエポキシ樹脂は、１分子中に２個以上のエポキシ基を有するモノマー、オリゴマー、ポリマー全般をさし、例えば、ビフェニル型エポキシ樹脂、オルソクレゾールノボラック型エポキシ樹脂、フェニレンまたはビフェニレン骨格を有するフェノールアラルキルエポキシ樹脂、ナフトールアラルキル樹脂、ジシクロペンタジエン変性フェノール型エポキシ樹脂、ナフトール型エポキシ樹脂、トリフェノールメタン型エポキシ樹脂等が挙げられ、これらのうちの１種または２種以上を組み合わせて用いることができる。
【０１３０】
また、樹脂組成物中において、マレイミド化合物と、エポキシ樹脂との配合比率は、重量比で３．０：１．０〜３．０：０．１であるのが好ましく、３．０：０．８〜３．０：０．３であるのがより好ましい。これにより、樹脂組成物から得られる硬化物で構成されるモールド部５０の耐熱性と金属密着性とのバランスをより優れたものとすることができる。
【０１３１】
なお、樹脂組成物中にエポキシ樹脂が含まれる場合、硬化触媒としては、イミダゾール化合物が含まれていることが好ましい。イミダゾール化合物は、エポキシ樹脂が関与する重合反応の触媒として優れた機能を発揮する。そのため、このようにエポキシ樹脂が含まれる場合に、硬化触媒として選択することにより、エポキシ樹脂が関与する重合反応をより確実に促進させることができる。
【０１３２】
（無機充填材）
無機充填材は、樹脂組成物の吸湿量の増加や、強度の低下を低減する機能を有するものである。
【０１３３】
無機充填材としては、特に限定されず、例えば、溶融シリカ、結晶シリカ、アルミナ、窒化珪素および窒化アルミ等が挙げられ、最も好適に使用されるものとしては、球状の溶融シリカである。これらの無機質充填材は、１種類を単独で用いても２種類以上を混合して使用してもよい。またこれらがカップリング剤により表面処理されていてもかまわない。
【０１３４】
樹脂組成物中における無機充填材の量の下限値は、樹脂組成物の全質量に対して、好ましくは６５質量％以上であり、より好ましくは７０質量％以上である。下限値が上記範囲内であると、得られる樹脂組成物の硬化に伴う吸湿量の増加や、強度の低下が低減でき、したがって良好な耐半田クラック性を有する硬化物を得ることができる。
【０１３５】
また、樹脂組成物中の無機充填材の量の上限値は、樹脂組成物の全質量に対して、好ましくは９３質量％以下であり、より好ましくは９０質量％以下である。上限値が上記範囲内であると、得られる樹脂組成物は良好な流動性を有するとともに、良好な成形性を備える。
【０１３６】
（密着助剤）
密着助剤は、樹脂組成物を硬化させることにより得られる硬化物で構成されるモールド部５０と、半導体装置１０におけるモールド部５０以外の他の部材（例えば、ダイパッド３０や、リード４０）との密着性を向上させる機能を有するものである。
【０１３７】
密着助剤としては、特に限定されず、例えば、トリアゾール化合物等が挙げられ、このトリアゾール化合物としては、１，２，４−トリアゾール環を有する化合物、１，２，３−トリアゾール環を有する化合物が挙げられる。具体的な化合物としては、例えば、３−アミノ−１，２，４−トリアゾール、４−アミノ−１，２，３−トリアゾール、３−アミノ−１，２，４−トリアゾール−５−カルボン酸、３−メルカプト−１，２，４−トリアゾール、４−メルカプト−１，２，３−トリアゾール、３，５−ジアミノ−１，２，４−トリアゾール、３，５−ジメルカプト−１，２，４−トリアゾール、４，５−ジメルカプト−１，２，３−トリアゾール、３−アミノ−５−メルカプト−１，２，４−トリアゾール、４−アミノ−５−メルカプト−１，２，３−トリアゾール、３−ヒドラジノ−４−アミノ−５−メルカプト−１，２，４−トリアゾールおよび５−メルカプト−１，２，４−トリアゾール−３−メタノール等が挙げられ、これらのうちの１種または２種以上を組み合せて用いることができる。これらのうち、少なくとも１つのメルカプト基を有する化合物であることが好ましい。
【０１３８】
樹脂組成物中における密着助剤の含有量は、樹脂組成物の全質量に対して、０．０１〜２質量部であることが好ましく、０．０３〜１質量部であることがより好ましい。密着助剤の含有量をかかる範囲内に設定することにより、前記効果をより顕著に発揮させることができる。
【０１３９】
（カップリング剤）
カップリング剤は、樹脂組成物中に含まれる樹脂成分と無機充填材との密着性を向上させ機能を有するものであり、例えば、シランカップリング剤等が用いられる。
【０１４０】
シランカップリング剤としては、各種のものを用いることができるが、例えば、エポキシシラン、アミノシラン、アルキルシラン、ウレイドシラン、メルカプトシラン、ビニルシラン等が挙げられる。
【０１４１】
具体的な化合物としては、例えば、γ−アミノプロピルトリエトキシシラン、γ−アミノプロピルトリメトキシシラン、Ｎ−β（アミノエチル）γ−アミノプロピルトリメトキシシラン、Ｎ−β（アミノエチル）γ−アミノプロピルメチルジメトキシシラン、Ｎ−フェニルγ−アミノプロピルトリエトキシシラン、Ｎ−フェニルγ−アミノプロピルトリメトキシシラン、Ｎ−β（アミノエチル）γ−アミノプロピルトリエトキシシラン、Ｎ−６−（アミノヘキシル）３−アミノプロピルトリメトキシシラン、Ｎ−（３−（トリメトキシシリルプロピル）−１，３−ベンゼンジメタナン、γ−グリシドキシプロピルトリエトキシシラン、γ−グリシドキシプロピルトリメトキシシラン、γ−グリシドキシプロピルメチルジメトキシシラン、β−（３，４エポキシシクロヘキシル）エチルトリメトキシシラン、γ−メルカプトプロピルトリメトキシシラン、メチルトリメトキシシラン、γ−ウレイドプロピルトリエトキシシラン、ビニルトリエトキシシラン等が挙げられ、これらのうちの１種または２種以上を組み合せて用いることができる。これらのうちエポキシシラン、メルカプトシラン、アミノシランが好ましく、アミノシランとしては、１級アミノシラン又はアニリノシランがより好ましい。
【０１４２】
シランカップリング剤等のカップリング剤の配合割合の下限値としては、全樹脂組成物中０．０１質量％以上が好ましく、より好ましくは０．０５質量％以上、特に好ましくは０．１質量％以上である。シランカップリング剤等のカップリング剤の配合割合の下限値が上記範囲内であれば、前記樹脂成分と無機充填材との界面強度が低下することがなく、半導体装置における良好な耐半田クラック性を得ることができる。
【０１４３】
また、シランカップリング剤等のカップリング剤の配合割合の上限値としては、全樹脂組成物中１質量％以下が好ましく、より好ましくは０．８質量％以下、特に好ましくは０．６質量％以下である。シランカップリング剤の配合割合の上限値が上記範囲内であれば、樹脂成分と無機充填材との界面強度が低下することがなく、半導体装置における良好な耐半田クラック性を得ることができる。
【０１４４】
さらに、本発明の樹脂組成物は、マレイミド化合物と、ナジイミド化合物と、アミン化合物と、硬化触媒とを含むものであるが、上述したその他の化合物の他に、更に必要に応じて、カルナバワックス等の天然ワックス、ポリエチレンワックス等の合成ワックス、ステアリン酸やステアリン酸亜鉛等の高級脂肪酸とその金属塩類及びパラフィン等の離型剤；カーボンブラック、ベンガラ、酸化チタン、フタロシアニン、ペリレンブラック等の着色剤；ハイドロタルサイト類や、マグネシウム、アルミニウム、ビスマス、チタン、ジルコニウムから選ばれる元素の含水酸化物等のイオントラップ剤；シリコーンオイル、ゴム等の低応力添加剤；臭素化エポキシ樹脂や三酸化アンチモン、水酸化アルミニウム、水酸化マグネシウム、ほう酸亜鉛、モリブデン酸亜鉛、フォスファゼン等の難燃剤；ヒンダードフェノール、リン化合物等の酸化防止剤等の各種添加剤を適宜配合しても差し支えない。
【０１４５】
以上のような樹脂組成物は、例えば、以下のような樹脂組成物の製造方法を用いて製造することができる。
【０１４６】
＜樹脂組成物の製造方法＞
図２は、樹脂組成物の製造方法の一例を示す工程概略図である。
【０１４７】
以下、樹脂組成物の製造方法の各工程について、順次説明する。
（混練工程）
本工程は、マレイミド化合物と、ナジイミド化合物と、アミン化合物と、硬化触媒と、必要に応じてその他の化合物とを混合（分散混合）、加熱溶融、混練することにより混練物を得る工程である。
【０１４８】
以下、本工程について詳述する。
＜１＞  まず、上述した樹脂組成物の構成材料、すなわち、マレイミド化合物と、ナジイミド化合物と、アミン化合物と、硬化触媒と、必要に応じてその他の化合物について所定量秤量し、これらを配合することで組成分を調製する。そして、この組成分を、例えば、ミキサー、ジェットミルおよびボールミル等を用いて常温で均一に粉砕、混合（分散混合）する。
【０１４９】
＜２＞  次に、混練機を用いて組成分を加温しながら溶融し混練を行い、混練物を得た後、この混練物を冷却する。
【０１５０】
混練機としては、特に限定されないが、例えば、加熱ロール、ニーダーおよび押出機等を用いることができる。
【０１５１】
また、組成分を溶融させる際の温度は、組成分の構成材料によって若干異なるが、通常、好ましくは５０〜１５０℃、より好ましくは９０〜１３０℃に設定される。これにより、マレイミド化合物とナジイミド化合物との双方を溶融状態とすることができるため、組成分に含まれる各樹脂成分が均一に分散されている組成分で構成される混練物を確実に得ることができる。
【０１５２】
（粉砕工程）
本工程は、混練工程で得られた前記混練物を粉砕することにより、粉体で構成される樹脂組成物（粉砕物とされた混練物）を得る工程である。
【０１５３】
この際、混練物の粉砕は、圧縮、衝撃、剪断、摩擦（摩砕）および冷凍からなる群から選ばれる少なくとも１種類の外力により粉砕を行うことができる。より具体的には、例えば、ウイングミル（三庄インダストリー社製）、マイティーミル（三庄インダストリー社製）、ジェットミル等の気流式粉砕機；振動ボールミル、連続式回転ボールミル、バッチ式ボールミル等のボールミル；湿式ポットミル、遊星ポットミル等のポットミル；ハンマーミル；ローラーミル等の粉砕機が挙げられ、これらのうちの１種または２種以上のものを組み合わせて用いることができる。これらの中でも、ジェットミル、ボールミル、ハンマーミルおよびポットミルが好ましく、ジェットミルがより好ましい。これにより、後述するようなメディアン径を有する粉体を確実に得ることができる。
【０１５４】
混練物を粉砕して粉体を得る際の温度は、４０℃以下に設定されているのが好ましく、１０〜３０℃であるのがより好ましい。これにより、混練物が粉砕されることにより形成された粉体が溶融状態となり、これに起因して、隣接する粉体同士が凝集してダマを形成してしまうのを確実に防止できるため、粉体が粒子状の形態を維持することとなる。
【０１５５】
なお、本発明では混練物を粉砕して粉体を得る際の温度は前記混練物を粉砕した直後の温度である。
【０１５６】
また、樹脂組成物中に含まれる各構成材料において、融点の概念がないものを用いる場合については、そのものの「融点」とは、本明細書中では、「軟化点」を意味することとする。
【０１５７】
以上のような工程を経ることにより、粉体で構成される樹脂組成物を得ることができる。
【０１５８】
なお、樹脂組成物は、前述のように、粉体で構成されるものとして保管、輸送してもよいが、その保管、輸送および成形作業の容易性の観点から樹脂成形体としてもよい。
【０１５９】
以下、樹脂成形体として、上述した粉体を用いてタブレットを得る場合を一例に説明する。
【０１６０】
（樹脂成形体成形工程）
本工程は、粉砕工程で得られた粉体で構成される樹脂組成物を成形（樹脂成形体成形）してタブレット状とすることにより、タブレット（樹脂成形体）で構成される樹脂組成物を得る工程である。
【０１６１】
タブレット（樹脂成形体）は、例えば、前記粉体を加圧してタブレット状に成形することにより得ることができる。
【０１６２】
以上のような工程を経ることにより、タブレットで構成される樹脂組成物を得ることができる。
【０１６３】
なお、樹脂成形体は、タブレット状のタブレットに限定されず、その他、シート状、短冊状、ペレット状のもの等であってもよい。
【０１６４】
また、以上のような樹脂組成物を用いて、半導体装置１０は、例えば、以下のような半導体装置の製造方法を用いて製造される。
【０１６５】
＜半導体装置の製造方法＞
半導体装置の製造方法には、上述した樹脂組成物で構成される粉体およびタブレットのうちの何れをも用いることができる。
【０１６６】
タブレットを用いて半導体装置を製造する方法としては、例えば、前述した半導体装置１０を構成する各部材のうちモールド部５０を除く各部材を、金型キャビティ内に設置した後、タブレットをトランスファーモールド、コンプレッションモールド等の成形方法で成形、硬化させることにより、モールド部５０を除く各部材を封止する方法が挙げられる。
【０１６７】
粉体を用いて半導体装置を製造する方法としては、例えば、篩分等により粒度を整えた粉体を用いて、コンプレッションモールド法を適用して、粉体で構成される樹脂組成物を成形、硬化させることにより、モールド部５０を除く各部材を封止する方法が挙げられる。
【０１６８】
また、成形温度は、好ましくは１５０〜２５０℃、より好ましくは１６０〜２２０℃、更に好ましくは１７５〜２００℃に設定される。
【０１６９】
さらに、成形時間は、好ましくは３０〜６００秒、より好ましくは４５〜２４０秒、さらに好ましくは６０〜１８０秒に設定される。
【０１７０】
樹脂組成物を成形後にＰＭＣ（ポストモールドキュア）する場合の加熱温度は、特に限定されないが、例えば、１５０〜２５０℃であるのが好ましく、１８０〜２２０℃であるのがより好ましい。
【０１７１】
また、成形後にＰＭＣ（ポストモールドキュア）する場合の加熱時間は、特に限定されないが、例えば、０．５〜１０時間であるのが好ましく、１〜５時間であるのがより好ましい。
【０１７２】
樹脂組成物を成形後にＰＭＣ（ポストモールドキュア）する際の条件を前記範囲内に設定することにより、樹脂組成物をより確実に硬化させることができる。
【０１７３】
なお、本実施形態では、半導体装置１０を、クワッド・フラット・パッケージ（ＱＦＰ）に適用する場合について説明したが、かかる場合に限定されず、各種の形態の半導体パッケージに適用することができ、例えば、デュアル・インライン・パッケージ（ＤＩＰ）、プラスチック・リード付きチップ・キャリヤ（ＰＬＣＣ）、ロー・プロファイル・クワッド・フラット・パッケージ（ＬＱＦＰ）、スモール・アウトライン・パッケージ（ＳＯＰ）、スモール・アウトライン・Ｊリード・パッケージ（ＳＯＪ）、薄型スモール・アウトライン・パッケージ（ＴＳＯＰ）、薄型クワッド・フラット・パッケージ（ＴＱＦＰ）、テープ・キャリア・パッケージ（ＴＣＰ）、ボール・グリッド・アレイ（ＢＧＡ）、チップ・サイズ・パッケージ（ＣＳＰ）、マトリクス・アレイ・パッケージ・ボール・グリッド・アレイ（ＭＡＰＢＧＡ）、チップ・スタックド・チップ・サイズ・パッケージ等のメモリやロジック系素子に適用されるパッケージに適用できる他、パワートランジスタなどのパワー系素子を搭載するＴＯ−２２０等のパッケージにも適用することができる。
【０１７４】
また、本実施形態では、本発明の樹脂組成物を、半導体封止用樹脂組成物に適用した場合、すなわち、樹脂組成物を硬化させることにより得られる硬化物を半導体装置１０が備えるモールド部５０に適用する場合について説明したが、この場合に限定されず、例えば、本発明の樹脂組成物の硬化物を、高耐熱性の樹脂フィルム、プリプレグ、積層板およびプリント配線基板等に適用することができる。
【０１７５】
以上、本発明の樹脂組成物および半導体装置について説明したが、本発明は、これらに限定されるものではない。
【０１７６】
例えば、本発明の樹脂組成物には、同様の機能を発揮し得る、任意の成分が添加されていてもよい。
【０１７７】
また、本発明の半導体装置の各部の構成は、同様の機能を発揮し得る任意のものと置換することができ、あるいは、任意の構成のものを付加することもできる。
【実施例】
【０１７８】
次に、本発明の具体的実施例について説明する。
なお、本発明はこれらの実施例の記載に何ら限定されるものではない。
【０１７９】
１．原材料の準備
まず、各実施例および比較例の樹脂組成物で用いた原材料を以下に示す。
なお、特に記載しない限り、各成分の配合量は、質量部とする。
【０１８０】
（マレイミド化合物１）
マレイミド化合物（ＢＭＩ）１として、前記式（１ａ）で表される化合物において、ｎ１＝０のものが７０％、ｎ１＝１のものが２４％、ｎ１＝２のものが６％の配合比率となっているものを用意した。
【０１８１】
（マレイミド化合物２）
マレイミド化合物（ＢＭＩ）２として、前記式（１ａ）で表される化合物において、ｎ１＝０のものを用意した。
【０１８２】
（ナジイミド化合物１）
ナジイミド化合物１として、前記式（２ａ）で表される化合物を用意した。
【０１８３】
（ナジイミド化合物２）
ナジイミド化合物２として、前記式（２ｂ）で表される化合物を用意した。
【０１８４】
（アリル化合物１）
アリル化合物１として、２つのアリル基を備えるフタル酸ジアリル（ｏ−ＤＡＰ）を用意した。
【０１８５】
（エポキシ化合物１）
エポキシ化合物１として、テトラメチルビフェニル型エポキシ樹脂（三菱化学（株）製、ＹＸ４０００Ｋ、エポキシ当量１８５ｇ／ｅｑ）を用意した。
【０１８６】
（フェノール化合物１）
フェノール化合物１として、フェノールノボラック型フェノール樹脂（住友ベークライト（株）製、ＰＲ−５１７１４、水酸基当量１０４ｇ／ｅｑ）を用意した。
【０１８７】
（アミン化合物１）
アミン化合物（芳香族ジアミン）１として、メタフェニレンジアミンを用意した。
【０１８８】
（アミン化合物２）
アミン化合物（芳香族ジアミン）２として、４，４’−ジアミノジフェニルメタンを用意した。
【０１８９】
（アミン化合物３）
アミン化合物（芳香族ジアミン）３として、４，４’−ジアミノジフェニルスルホンを用意した。
【０１９０】
（硬化触媒１）
硬化触媒１（ラジカル発生剤１）として、前記式（４−１ｃ）で表されるベンゾインを用意した。
【０１９１】
（硬化触媒２）
硬化触媒２（ラジカル発生剤２）として、前記式（４−２ａ）で表されるベンゾピナコールを用意した。
【０１９２】
（硬化触媒４）
硬化触媒４（イミダゾール化合物１）として、２−メチルイミダゾールを用意した。
【０１９３】
（硬化触媒５）
硬化触媒５（イミダゾール化合物２）として、２−フェニルイミダゾールを用意した。
【０１９４】
（触媒１）
触媒１として、トリフェニルホスフィンを用意した。
【０１９５】
（無機充填材１）
無機充填材１として、溶融球状シリカ（平均粒径３０μｍ）を用意した。
【０１９６】
２．樹脂組成物の製造
［実施例１］
まず、マレイミド化合物１（１６．９７質量部）、ナジイミド化合物１（４．０１質量部）と、アミン化合物１（０．８５質量部）、硬化触媒１（０．１７質量部）、無機充填材１（７８．００質量部）をそれぞれ秤量し、これらをミキサーを用いて混合した後、ロールを用いて１００℃、５分混練することにより混練物を得た。次いで、この混練物を、冷却後粉砕することで、粉体で構成される実施例１の樹脂組成物を得た。
【０１９７】
［実施例２〜１２、比較例１、２］
表１の配合に従い、実施例１と同様にして樹脂組成物を得た。
【０１９８】
３．評価
得られた各実施例および比較例の樹脂組成物を、以下の方法で評価した。
【０１９９】
３−１．硬化性の評価
硬化性の評価としてゲルタイムの評価を実施した。各実施例および比較例の樹脂組成物を表面温度１７５℃の熱板上においてからタックフリーになるまでの時間を測定しゲルタイムとした。
【０２００】
また、判定基準はゲルタイムの値が３０秒以上５０秒以下のものを◎、１０秒以上３０秒未満のものまたは５０秒を超え７０秒以下のものを○、１０秒未満のものまたは７０秒を超えるものを×とした。
【０２０１】
３−２．成形加工性の評価
低圧トランスファー成形機（コータキ精機社製、「ＫＴＳ−３０」）を用いて、ＥＭＭＩ−１−６６に準じたスパイラルフロー測定用の金型に、金型温度１７５℃、注入圧力６．９ＭＰａ、保圧時間１２０ｓの条件で各実施例および比較例の封止樹脂組成物を注入、硬化させ、スパイラルフローを測定した。
【０２０２】
また、判定基準は、スパイラルフローが１５０ｃｍ以上２００ｃｍ以下のものを◎、８０ｃｍ以上１５０ｃｍ未満のものまたは２００ｃｍを超え２５０ｃｍ以下のものを○、８０ｃｍ未満のものまたは２５０ｃｍを超えるものを×とした。
【０２０３】
３−３．ガラス転移温度（Ｔｇ）の評価
各実施例および各比較例の樹脂組成物のガラス転移温度は、ＪＩＳ Ｋ ６９１１に準じて測定した。
【０２０４】
すなわち、各実施例および各比較例の樹脂組成物について、低圧トランスファー成形機（コータキ精機社製、「ＫＴＳ−３０」）を用いて、金型温度１７５℃、注入圧力９．８ＭＰａ、硬化時間１２０ｓで、８０ｍｍ×１０ｍｍ×４ｍｍの試験片を成形し、２５０℃４時間で後硬化し、動的粘弾性（エーアンドディ社製、「ＤＤＶ−２５ＧＰ」）を測定し（昇温速度：５℃／分、周波数：１０Ｈｚ、荷重：８００ｇ）、ｔａｎδピーク温度をガラス転移温度として読み取った。
【０２０５】
３−４．５％重量減少温度（Ｔｄ５）の評価
低圧トランスファー成形機（コータキ精機社製、「ＫＴＳ−３０」）を用いて、金型温度１７５℃、注入圧力９．８ＭＰａ、硬化時間１２０ｓの条件で、各実施例および比較例の樹脂組成物を注入成形して、直径５０ｍｍ、厚さ３ｍｍの円盤状に成形し、２５０℃で４時間硬化させることで各実施例および比較例の耐熱試験片を作製した。
【０２０６】
次に、各実施例および各比較例の試験片について、熱天秤装置（ブルカーエイエックスエス社製、「ＴＧ−ＤＴＡ２０００」）を用いて、大気中の５％重量減少温度（Ｔｄ５）を測定した。
【０２０７】
３−５．耐燃性の評価
低圧トランスファー成形機（コータキ精機社製、「ＫＴＳ−３０」）を用いて、金型温度１７５℃、注入圧力９．８ＭＰａ、硬化時間１２０ｓの条件で、各実施例および各比較例の樹脂組成物を注入成形して、３．２ｍｍ厚の耐燃試験片を作製した。
【０２０８】
得られた耐熱試験片について、ＵＬ９４垂直法の規格に則り耐燃試験を行った。
なお、表１には、判定後の耐燃ランク（クラス）を示した。
【０２０９】
以上のようにして得られた各実施例および比較例の樹脂組成物における評価結果を、それぞれ、下記の表１に示す。
【０２１０】
３−６．温度サイクル性試験
低圧トランスファー成形機（コータキ精機社製、「ＫＴＳ−３０」）を用いて、金型温度１７５℃、注入圧力９．８ＭＰａ、硬化時間１２０ｓで１６０ピンＬＱＦＰ（パッケージサイズは２４ｍｍ×２４ｍｍ、厚み１．４ｍｍ、ＳｉＣチップサイズは７．０ｍｍ×７．０ｍｍ、リードフレームはＣｕ製）を成形し、２５０℃で４時間硬化させることでテスト用素子を作製した。封止したテスト用素子を、−６５℃〜２５０℃で１００サイクルまたは２００サイクル繰り返し、パッケージクラックや部材間剥離の有無を判定した（不良数／サンプル数）。
【０２１１】
３−７．高温保管試験
３−６と同様の方法で作製したテスト用素子を、２５０℃で１００時間または２００時間連続で加熱処理をし、パッケージクラックや部材間剥離の有無を判定した（不良数／サンプル数）。
【０２１２】
【表１】
2015147850.tif 000024
【０２１３】
表１に示したように、各実施例では、優れた硬化性、成形加工性、耐熱性、耐燃性、信頼性を示す結果となった。
【０２１４】
これに対して、比較例１は、各実施例に比較して耐熱性、信頼性に劣る結果となった。
また、比較例２では、各実施例、信頼性と比較して耐燃性に劣る結果となった。
【符号の説明】
【０２１５】
１０      半導体装置
２０      半導体チップ
２１      電極パッド
２２      ワイヤー
３０      ダイパッド
４０      リード
５０      モールド部（半導体封止材）
６０      接着層
【図１】
2015147850.tif 000034
【図２】
2015147850.tif 000035